(57)【特許請求の範囲】
【請求項１】
けばを有する被塗面に適用される接着剤スプレー液であって、ホットメルト接着剤の粉末を曳糸性増粘剤を溶解した水に分散せしめたことを特徴とする接着剤スプレー液
【発明の詳細な説明】
【０００１】
【産業上の利用分野】
本発明は布、不織布等のけばを有する被塗面にホットメルト接着剤の粉末を塗布する場合に用いられるホットメルト接着剤スプレー液に関するものである。
【０００２】
【従来の技術】
例えば布や不織布に熱接着性を与えるために、該布や不織布表面にホットメルト接着剤粉末が塗布される。該ホットメルト接着剤粉末を布や不織布に塗布するには、従来該ホットメルト接着剤粉末を水に分散させた分散液をメッシュローラーによって布や不織布表面に塗布する方法、あるいはホットメルト接着剤粉末を布や不織布表面に散布する方法等が適用されている。
【０００３】
【発明が解決しようとする課題】
しかしながら、メッシュローラーを用いる方法ではメッシュの網目内に布や不織布のけばが入り込んで詰りが生じ易く、また接着剤粉末を散布する方法では布や不織布の表面に定着しにくゝ、けばの間に入り込んでしまい大きな熱接着性が得られない。
【０００４】
【課題を解決するための手段】
本発明は上記従来の課題を解決するための手段として、けばを有する被塗面に適用される接着剤スプレー液であって、ホットメルト接着剤の粉末を曳糸性増粘剤を溶解した水に分散せしめた接着剤スプレー液を提供するものである。
【０００５】
本発明において用いられるホットメルト接着剤は例えばポリエチレン、低融点ポリエステル、低融点ポリアミド、エチレン−酢酸ビニル共重合体等であり、該ホットメルト接着剤は通常５０〜３００メッシュ程度のサイズの粉末とされる。
【０００６】
本発明において用いられる曳糸性増粘剤は例えばポリアクリル酸、ポリメタクリル酸、アルギン酸等のナトリウム、カリウム、リチウム等のアルカリ金属塩、ポリエチレンオキサイド等の水溶性合成高分子、トロロアオイ、グルテン、ビロウドアオイ、ノリウツギ等の植物性粘質物からなる水溶性天然高分子があり、特に望ましい曳糸性増粘剤としてはポリアクリル酸ナトリウムがある。
【０００７】
上記ホットメルト接着剤粉末は通常水に１０〜６０重量％の範囲で分散され、また上記曳糸性増粘剤の添加量はその分子量によって左右され、通常スプレー時の該ホットメルト接着剤分散液の粘度が１００〜１００００ cps／２５℃になるように添加される。例えば粘度平均重合度が約３８０００のポリアクリル酸ナトリウムの場合の添加量は０．０１〜１．０重量％程度である。
【０００８】
上記ホットメルト接着剤分散液には例えばポリエチレン、ポリプロピレン、エチレン−プロピレン共重合体、エチレン−酢酸ビニル共重合体、塩化ビニル系樹脂、塩化ビニリデン系樹脂、スチレン系樹脂、酢酸ビニル系樹脂、フッ素系樹脂、熱可塑性アクリル系樹脂、熱可塑性ポリエステル、熱可塑性ポリアミド、熱可塑性ウレタン樹脂、エポキシ樹脂、メラミン樹脂、尿素樹脂、フェノール樹脂、レゾルシン樹脂等の熱硬化性樹脂、アクリロニトリル−ブタジエン共重合体、スチレン−ブタジエン共重合体、アクリロニトリル−ブタジエン−スチレン共重合体等の合成樹脂エマルジョンやアクリルゴム、ブチルゴム、ケイ素ゴム、ウレタンゴム、フッ化物系ゴム、多硫化物系ゴム、グラフトゴム、ブタジエンゴム、イソプレンゴム、クロロプレンゴム、ポリイソブチレンゴム、ポリブテンゴム、イソブテン−イソプレンゴム、アクリレート−ブタジエンゴム、スチレン−ブタジエンゴム、アクリロニトリル−ブタジエンゴム、ピリジン−ブタジエンゴム、スチレン−イソプレンゴム、アクリロニトリル−クロロプレンゴム、スチレン−クロロプレンゴム、スチレン−ブタジエン−スチレン共重合体、スチレン−イソプレン−スチレン共重合体、スチレン−水素添加ポリオレフィン−スチレン共重合体やブタジエン−スチレンプロック共重合体、スチレン−ゴム中間ブロック−スチレン共重合体等のブロック共重合体等の合成ゴムやエラストマーの粉末やエマルジョンが添加されてもよい。更に必要ならば炭酸カルシウム、タルク、石膏、カーボンブラック、木粉、クルミ粉、ヤシガラ粉等の充填剤、顔料、染料、難燃剤、防炎剤、防虫剤、防腐剤、老化防止剤、紫外線吸収剤、蛍光染料、界面活性剤、パラフィン、ワックス等の軟化剤、離型剤や可塑剤等を添加してもよい。
【０００９】
上記ホットメルト接着剤分散液は布、不織布、紙等のけばを有する被塗面にスプレーによって塗布されるが、塗布量は通常固形分として５〜４０ｇ／ｍ2 である。
【００１０】
【作用】
本発明のホットメルト接着剤分散液は曳糸性のある構造粘性を有するので、スプレーするとミスト状に分散されず、団塊状飛沫になって被塗面に付着する。このような団塊状飛沫は被塗面にけばがあってもけばの間に入り込まず、けば表面に付着する。したがって乾燥後は被塗面表面にホットメルト接着剤粉末が効率良く付着した状態が得られる。また更に風合も柔軟になる。
【００１１】
【実施例】
〔実施例１〕
次の処方でホットメルト接着剤分散液を調合する。
エチレン−酢酸ビニル共重合体*1      ３５重量％
ポリアクリル酸ナトリウム*2        ０．２  〃
残余                                  水
*1：融点９０℃，２００メッシュパス
*2：粘度平均重合度  ３８０００
上記ホットメルト接着剤分散液はスプレーによってポリエステル繊維からなる布表面に１５ｇ／ｍ2 の量で塗布され、その後１２０℃，２分間加熱乾燥によって乾燥される。上記スプレー塗布によると該分散液は布表面に団塊状に付着する。
上記ホットメルト接着剤粉末が塗布された布の粉末塗布面に粉末が塗布されていない布を重ね、掛け面１４０℃のアイロンでプレスして両者を熱接着する。その後両者を引張り試験機を用いて１８０°引はがし試験を行なった結果、接着強度は１．２kg／cmであった。
【００１２】
〔比較例〕
次の処方でホットメルト接着剤分散液を調合する。
エチレン−酢酸ビニル共重合体*1      ３５重量％
ポリビニルアルコール*2                ５  〃
残余                                  水
*1：実施例１と同一のもの
*2：鹸化度９５モル％，粘度平均重合度２０００
上記ホットメルト接着剤分散液を用いて実施例１と同様に布表面にスプレー塗布した。該ホットメルト接着剤分散液はスプレーによって団塊状にならずミスト状に分散する。
上記ホットメルト接着剤分散液を塗布した布は実施例１と同様に加熱乾燥され、同様に１８０°引はがし試験を行なった結果、接着強度は０．２kg／cmであった。
【００１３】
〔実施例２〕
次の処方でホットメルト接着剤分散液を調合する。
ポリアミド*1                        ３０重量％
ポリアクリル酸ブチルエマルジョン*2  １０  〃
ポリエチレンオキサイド*3          ０．３  〃
残余                                  水
*1：融点１３０℃，２００メッシュパス
*2：固形分５０重量％
*3：粘度平均分子量２５０万
上記ホットメルト接着剤分散液をアセテート不織布表面にスプレー塗布する。塗布量は１０ｇ／ｍ2 とした。塗布後１６０℃，１分間の加熱乾燥を施した。
上記ホットメルト接着剤粉末が塗布された不織布について実施例１と同様な１８０°引はがし試験を行なった結果、接着強度は１．４kg／cmであった。
【００１４】
【発明の効果】
したがって本発明では、布、不織布、紙等の被塗面表面にホットメルト接着剤粉末が効率良く付着するので、極めて強力な熱接着性がえられる。